FR 3008412 A1 20150116 FR 1356876 A 20130712 PROCÉDÉ DE TRANSFORMATION DE BIOMASSES LIGNOCELLULOSIQUES EN MOLÉCULES MONO OU POLY-OXYGÉNÉES ART ANTERIEUR Depuis quelques années, il existe un vif regain d'intérêt pour l'incorporation de produits d'origine renouvelable au sein des filières carburant et chimie, en complément ou en substitution des produits d'origine fossile. Une voie possible est la conversion de la cellulose contenue dans la biomasse lignocellulosique en produits ou intermédiaires chimiques, comme des produits contenant de une à six fonctions hydroxyles, le n-propanol, l'éthylène glycol, le propylène glycol, le glycérol, le 1,2-butanediol ou le 1,2- hexanediol. Le terme biomasse lignocellulosique (BLC) ou lignocellulose englobe plusieurs constituants présents en quantités variables selon son origine : la cellulose, l'hémicellulose et la lignine. L'hémicellulose et la cellulose constituent la partie carbohydrate de la lignocellulose. Ce sont des polymères de sucres (pentoses et hexoses). La lignine est une macromolécule riche en motifs phénoliques. Par biomasse lignocellulosique, on entend par exemple les produits issus de l'exploitation forestière et les sous-produits issus de l'agriculture comme la paille ainsi que certains végétaux dédiés à haut rendement agricole comme le miscanthus ou le peuplier. La production de produits chimiques à partir de biomasse lignocellulosique permet à la fois de réduire la dépendance énergétique vis-à-vis du pétrole et de préserver l'environnement à travers la diminution des émissions de gaz à effet de serre sans utiliser de ressources destinées aux usages alimentaires. La transformation directe de biomasse lignocellulosique ou de cellulose en produits ou intermédiaires chimiques, notamment mono- ou polyoxygénés est une voie particulièrement intéressante. Par transformation directe, on entend la transformation en une étape de la biomasse lignocellulosique ou de la cellulose, éventuellement prétraitée, vers des produits valorisables mono- ou polyoxygénés. La valorisation de la biomasse lignocellulosique ou de la cellulose contenue dans la biomasse par l'utilisation d'une combinaison de catalyseurs homogènes et hétérogènes est largement décrite dans la littérature En particulier, l'utilisation d'une combinaison de catalyseurs homogènes à base d'acide de Bronsted et de catalyseurs hétérogènes a souvent été décrite pour la transformation de la biomasse lignocellulosique ou de la cellulose. La demande de brevet W02013/015990 décrit un procédé pour produire des polyols et en particulier des alcools, acides organiques, aldéhydes, monosaccharides, polysaccharides, composés phénoliques, carbohydrates, glycérol, protéines et lignine dépolymérisée ainsi qu'en hydrocarbures par l'hydrolyse et l'hydrogénation de celluloses microcristallines, de pâte à papier et de glucose, en présence d'un système catalytique comprenant un composé non supporté à base de tungstène ou molybdène, seul ou en mélange, et d'un composé supporté à base de Pt, Pd, Ru, Rh, Ni, Ir seul ou en mélange sur un support solide choisi parmi le carbone, A1203, Zr02, Si02, MgO, Ce,ZrOy, h02, SiC, la silice alumine, les argiles, les zéolithes pris seul ou en mélange. Les composés non supportés à base de tungstène ou molybdène, seul ou en mélange sont les acides de Bronsted choisis parmi l'acide tungstique, l'acide molybdique, le métatungstate d'ammonium, les hétéropolyanions de tungstène, de molybdène, d'acide tungstique, d'acide molybdique, seul ou en mélange. Ledit procédé permet la conversion de la cellulose en éthylène glycol ou en propylène glycol avec un haut rendement et une bonne sélectivité. Dans les exemples illustrant l'invention, les catalyseurs non supportés sont des acides de Bronsted suivants : acide tungstique (W03.xH20), l'acide phosphotungstique (H3PW12040) et le métatungstate d'ammonium ((NI-14)6(W12040).xH20). Le catalyseur supporté est du Ni/Norit CA-1 ou du Pd/C, les teneurs en métaux étant comprises entre 0,6 et 5% poids. Les produits majoritaires dans ces exemples sont l'éthylène glycol et le propylène glycol. La transformation de cellulose s'effectue dans l'eau à une teneur de 1%wt cellulose/eau à 245°C sous 60 bar de H2 (à température ambiante). La demande de brevet US2009/0326286 décrit l'hydrolyse et l'hydrogénation de biomasses lignocellulosiques en monosaccharides en présence d'un catalyseur homogène et d'un catalyseur hétérogène. Le catalyseur homogène est décrit comme un acide minéral ou organique de Bronsted choisi de préférence parmi les acides H2SO4, H3PO4, H3P03, H3P02 et CH3COOH. Le catalyseur hétérogène est à base de charbon activé ou d'alumine acide sur lequel est déposé un métal de transition choisi parmi le ruthénium, le nickel, le platine et le palladium à des teneurs comprises entre 0,1% et 5,5% poids par rapport à la masse totale de catalyseur hétérogène. Les produits formés et les rendements associés ne sont pas précisés. Sels et al. (Chem. Commun. 2010, 46, 3577-3579) étudient la transformation de cellulose en hexitols (sorbitol+mannitol) en présence d'un catalyseur homogène et d'un catalyseur hétérogène. Les catalyseurs acides homogènes utilisés sont les acides de Bronsted H2SO4 et H4SiW12040. Le catalyseur hétérogène est du 5% poids Ru/C. La conversion de la cellulose microcristalline est respectivement de 50% et 80% avec ces deux acides pour une réaction dans l'eau à 190°C et sous 50 bars d'H2 pendant 24h (pH(250c)=2). Les rendements associés en hexitols sont de 13% et 48%. La cellulose broyée est solubilisée plus rapidement avec une conversion totale en lh dans les mêmes conditions opératoires et un rendement en hexitols de 87%. Avec une optique un peu différente, Zhang et al. (Chem. Commun., 2012, 48, 7052-7054) combinent l'acide tungstique H2W04, non soluble dans l'eau à température ambiante, et le catalyseur hétérogène 5% poids Ru/C pour la conversion de la cellulose en éthylène glycol dans l'eau à 245°C sous 60 bars H2. La particularité de ce système est que l'acide tungstique se solubilise à chaud et passe de l'hétérogène à l'homogène pendant la montée en température à 245°C. Le rendement en éthylène glycol atteint 59% avec conversion totale de la cellulose en 30 min. Plus récemment, C. Liang (Green Chem., 2013, 15, 891-895) décrit une combinaison de catalyseurs pour la production d'éthylène glycol à partir de cellulose, dans l'eau à 245°C sous 60 bars H2. L'ajout de l'hydroxyde de calcium Ca(OH)2 en association avec le catalyseur hétérogène CuCr permet d'augmenter le rendement en éthylène glycol de la réaction de 5% à 30%. Le rendement en propylène glycol reste quant à lui stable autour de 30-35%. La demande de brevet U5201 1/0060148 de BlOeCON International Holding décrit un procédé de conversion de biomasse lignocellulosique en polyols permettant d'obtenir un rendement en polyols élevé et de minimiser la formation de sous produits. En particulier, le procédé comprend une étape d'hydrolyse de la cellulose et de biomasses lignocellulosiques en glucose, une étape d'hydrogénation du glucose formé en sorbitol, une étape de déshydratation des polyols obtenus et une étape de récupération, lesdites étapes étant réalisées dans un sel métallique hydraté utilisé comme solvant selon un ratio sel métallique hydraté / biomasse lignocellulosique compris entre 1 et 50, ce qui correspond à un ratio biomasse lignocellulosique / sel métallique compris entre 0,02 et 1. L'hydrolyse de la cellulose est réalisée dans un sel métallique hydraté, utilisé comme solvant, choisi parmi les halogénures de zinc, de calcium et de lithium, seul ou en mélange et en particulier dans le ZnC12.4H20 utilisé comme solvant. L'étape d'hydrolyse est opérée également en présence d'un acide inorganique, de préférence l'acide chlorhydrique (HCI). L'hydrogénation du glucose est également réalisée dans ledit sel métallique hydraté, utilisé comme solvant, en présence d'un acide inorganique, de préférence l'acide chlorhydrique (HCI) et d'un catalyseur hétérogène choisi parmi les catalyseurs classiques d'hydrogénation des sucres tels que les catalyseurs Ru/C, Nickel de Raney, Cuivre de Raney, et nickel supporté sur carbone ou alumine et de préférence en présence du Ru/C, sans précision de la teneur massique en métaux. Les exemples illustrent l'utilisation en tant que solvant du sel inorganique hydraté ZnC12.4H20 dans un rapport massique ZnC12.4H20/cellulose de 12/1. La conversion maximale de la cellulose ainsi obtenue après 1h30 est de 100%. Enfin, en 2009, R. Raines (JACS, 2009, 131, 1979-1985) a décrit la transformation de sucres, de cellulose et de lignocellulose en 2,5-diméthylfurane en deux étapes. La première étape est réalisée dans un milieu liquide ionique à base de diméthylacétamide- LiCl/EMIMpl ([EMIM][CI] = chlorure de 1-éthy1-3-méthyl imidazolium) à 140°C pendant 2h et est catalysée par un mélange du sel métallique de trichlorure de chrome (CrCI3) et d'acide chlorhydrique (HCI) tous deux à 10% molaire relativement à la cellulose. A l'issue de cette première étape, une étape de purification par chromatographie d'exclusion stérique est mise en oeuvre et permet d'éliminer les ions chlorures du milieu de manière à éviter l'empoisonnement du catalyseur utilisé dans la deuxième étape. La deuxième étape peut ainsi avoir lieu et implique la transformation de la solution purifiée en présence d'un catalyseur à base de cuivre déposé sur du Ru/C sous hydrogène, dans le 1-butanol à 220°C pendant 10h pour former du 2,5-diméthylfurane. Le procédé en deux étapes ainsi décrit permet d'obtenir une sélectivité élevée en 2,5-diméthylfurane mais conduit également à la production d'une quantité non négligeable d'humines. Excepté ces deux derniers exemples rapportant respectivement l'utilisation d'un sel métallique hydraté utilisé comme solvant et d'un acide inorganique pour hydrolyser la charge, et l'utilisation, non simultanée, dans une première étape d'un catalyseur homogène comprenant un sel métallique et d'un deuxième catalyseur homogène à base d'acide de Bronsted puis dans une deuxième étape opérant dans des conditions différentes de la première, d'un catalyseur hétérogène, il n'est pas décrit dans la littérature de procédé qui permette une transformation directe de la cellulose ou plus largement de la biomasse lignocellulosique, éventuellement prétraitée, en produits valorisables mono ou polyoxygénés, par mise en contact de la biomasse lignocellulosique, simultanément, au sein d'un même milieu réactionnel, avec une combinaison d'au moins deux catalyseurs homogènes de nature différente et d'un ou plusieurs catalyseurs hétérogènes du type de ceux décrits dans la présente invention. Les travaux du demandeur ont permis de mettre en évidence que, de manière surprenante, la mise en contact de la biomasse lignocellulosique ou la cellulose simultanément, avec une combinaison d'au moins deux catalyseurs homogènes de natures différentes et d'un ou plusieurs catalyseurs hétérogènes, dans une même enceinte réactionnelle opérant dans des conditions opératoires spécifiques permettait d'obtenir directement des produits valorisables mono-ou polyoxygénés et de diminuer la teneur en produits non valorisables, tels que les humines. RESUME DE L'INVENTION Un objet de la présente invention est donc de fournir un procédé de transformation de biomasse lignocellulosique ou de cellulose en composés mono- ou polyoxygénés, dans lequel la biomasse lignocellulosique ou la cellulose est mise en contact, simultanément, avec une combinaison d'au moins deux catalyseurs homogènes et d'un ou plusieurs catalyseurs hétérogènes, dans une même enceinte réactionnelle, en présence d'au moins un solvant, ledit solvant étant de l'eau seule ou en mélange avec au moins un autre solvant, sous atmosphère réductrice, et à une température comprise entre 50°C et 250°C, et à une pression comprise entre 0,5 MPa et 20 MPa, dans lequel, - au moins un premier catalyseur homogène est choisi parmi les sels métalliques hydratés ou non, ayant pour formule générale MmX.n1H20 dans lequel M est un métal choisi parmi les métaux des groupes 3 à 16 de la classification périodique, m est un nombre entier compris entre 1 et 10, n est un nombre entier compris entre 1 et 10 et n' est un nombre entier compris entre 0 et 20 et X est au moins un anion choisi parmi les halogénures, les nitrates, les carboxylates, les halogénocarboxylates, les acétylacétonates, les alcoolates, les phénolates, substitués ou non, les sulfates, les alkylsulfates, les phosphates, les alkylphosphates, les halogénosulfonates, les alkylsulfonates, les perhalogénoalkylsulfonates, les bis(perhalogénoalkylsulfonyl)amidures, les arènesulfonates, substitués ou non par des groupements halogènes ou halogénoalkyles, lesdits anions X pouvant être identiques ou différents dans le cas où n est supérieur à 1, - au moins un deuxième catalyseur homogène est choisi parmi les acides organiques ou inorganiques de Bronsted, - ledit ou lesdits catalyseur(s) hétérogène(s) comprenant au moins un métal choisi parmi les métaux des groupes 6 à 11 et les métaux du groupe 14 de la classification périodique et un support choisi parmi les oxydes des éléments choisis parmi l'aluminium, le titane, le silicium, le zirconium, le cérium, et le niobium, et les oxydes mixtes choisis parmi les aluminates de zinc, de cuivre et de cobalt, lesdits oxydes pouvant être dopés ou non par au moins un composé métallique choisi parmi le tungstène, l'étain, le molybdène et l'antimoine, pris seuls ou en mélange, les aluminosilicates cristallisés ou non, les aluminophosphates et les composés carbonés amorphes ou cristallisés. Dans la présente invention, il est fait référence à la nouvelle notation de la classification périodique des éléments : Handbook of Chemistry and Physics, 76ième édition, 19951996. Dans la présente invention, on entend par catalyseur homogène, un catalyseur soluble dans les conditions opératoires de la réaction. On entend par catalyseur hétérogène, un catalyseur non soluble dans les conditions opératoires de la réaction. Un avantage de la présente invention est de permettre l'obtention directe de produits valorisables mono- ou polyoxygénés tout en limitant la formation de produits non valorisables tels que les humines solubles et non solubles, c'est à dire des produits de poids moléculaire important issus de condensations non désirées de sucres et de leurs dérivés. Un autre avantage de la présente invention est de permettre à la fois, l'augmentation de la conversion maximale et l'accélération de la cinétique de conversion de la biomasse lignocellulosique ou de la cellulose par l'utilisation simultanée dans une même enceinte réactionnelle opérant sous atmosphère réductrice, de la combinaison d'au moins deux catalyseurs homogènes de nature différente et d'un ou plusieurs catalyseur(s) hétérogène(s) tels que revendiqués. DESCRIPTION DETAILLEE DE L'INVENTION La charge La charge traitée dans le procédé selon l'invention est la biomasse lignocellulosique ou la cellulose. La biomasse lignocellulosique est essentiellement composée de trois constituants naturels présents en quantités variables selon son origine : la cellulose, l'hémicellulose et la lignine. La cellulose (C61-11005), représente la majeure partie (40-60%) de la composition de la biomasse lignocellulosique. La cellulose est un homopolymère linéaire composé de nombreuses unités de D-Anhydroglucopyranose (AGU) reliées entre elles par des liaisons glycosidiques [3-(1 -4). Le motif de répétition est le dimère de glucose, le cellobiose. La cellulose est insoluble dans l'eau à température et pression ambiantes. L'hémicellulose est le deuxième carbohydrate en quantité après la cellulose et constitue 20 à 40% en poids de la biomasse lignocellulosique. Contrairement à la cellulose, ce polymère est constitué en majorité de monomères de pentoses (sucres à 5 atomes de carbone) et hexoses (sucres à 6 atomes de carbone). L'hémicellulose est un hétéropolymère amorphe avec un degré de polymérisation inférieur à celui de la cellulose (30-100). La lignine est une macromolécule amorphe présente dans les composés lignocellulosiques dans des proportions variables selon l'origine du matériau (paille - 15%, bois : 20-26%). Sa fonction est le renforcement mécanique, l'hydrophobisation et le soutien des végétaux. Cette macromolécule riche en motifs phénoliques peut être décrite comme résultant de la combinaison de trois unités monomères de type propyl-méthoxyphénols. Sa masse molaire varie de 5000 g/mol à 10000 g/mol pour les bois durs et atteint 20000 g/mol pour les bois tendres. La matière première lignocellulosique peut avantageusement être constituée de bois ou de déchets végétaux. D'autres exemples non limitatifs de matière biomasse lignocellulosique sont les résidus d'exploitation agricole tels que par exemple la paille, les herbes, les tiges, les noyaux, ou les coquilles, les résidus d'exploitation forestière tels que les produits de première éclaircie, les écorces, les sciures, les copeaux, ou les chutes, les produits d'exploitation forestière, les cultures dédiées (taillis à courte rotation), les résidus de l'industrie agro-alimentaire tels que les résidus de l'industrie du coton, du bambou, du sisal, de la banane, du maïs, du panicum virgatum, de l'alfalfa, de la noix de coco, ou de la bagasse, les déchets organiques ménagers, les déchets des installations de transformation du bois et les bois usagés de construction, de la pâte à papier, du papier, recyclé ou non. La charge utilisée dans le procédé selon l'invention est de la biomasse lignocellulosique ou de la cellulose. La cellulose utilisée peut être cristalline ou amorphe. La charge du procédé selon l'invention peut également avantageusement comprendre le cellobiose et des polymères amorphes de glucose, comme l'amidon. Enfin, la charge peut être du saccharose. La charge biomasse lignocellulosique peut avantageusement être utilisée sous sa forme brute, c'est-à-dire dans son intégralité de ces trois constituants cellulose, hémicellulose et lignine. La biomasse brute se présente généralement sous forme de résidus fibreux ou poudre. Elle peut également avantageusement être broyée ou déchiquetée pour permettre son transport. La charge biomasse lignocellulosique peut avantageusement aussi être utilisée sous sa forme prétraitée, c'est-à-dire sous une forme contenant au moins une partie cellulosique après extraction de la lignine et/ou de l'hémicellulose. La biomasse subit de préférence un prétraitement afin d'augmenter la réactivité et l'accessibilité de la cellulose au sein de la biomasse avant sa transformation. Ces prétraitements sont de nature mécanique, thermochimique, thermo-mécanico-chimique et/ou biochimique et provoquent la decristallinisation de la cellulose, une diminution du degré de polymérisation de la cellulose, la solubilisation de l'hémicellulose et/ou de la lignine et/ou de la cellulose ou l'hydrolyse partielle de l'hémicellulose et/ou de la cellulose suivant le traitement. La charge biomasse lignocellulosique peut également être prétraitée afin d'être sous la forme d'oligomères hydrosolubles. Ces prétraitements sont de nature mécanique, thermochimique, thermo-mécanico-chimique et/ou biochimique. Ils provoquent la décristallinisation et la solubilisation de tout ou partie de la cellulose sous forme d'oligomères hydrosolubles. Les traitements mécaniques vont au delà du simple déchiquetage car ils modifient la structure chimique des constituants. Ils améliorent l'accessibilité et la réactivité de la cellulose par sa décristallinisation et par l'augmentation de la surface d'échange. Les traitements mécaniques incluent la réduction de la taille des fibres ou particules élémentaires, par exemple par mise en copeaux de la biomasse à l'aide d'une coupeuse, par broyage de la biomasse (ajustement de la granulométrie), déstructuration des copeaux sur presse ou défibrage par abrasion des copeaux, après préchauffage. Les traitements mécaniques peuvent être opérés en mode décentralisé près de la production de la biomasse ou en mode centralisé alimentant directement la transformation. Les traitements thermochimiques incluent la cuisson de la biomasse à haute température (150-170°C) en milieu acide dilué (principalement acide sulfurique, mais aussi acide phosphorique, acide acétique ou acide formique), en milieu alcalin (soude, sulfites, chaux...), en milieu oxydant (oxydation humide à l'air ou à l'oxygène ; peroxyde en milieu alcalin ; acide peracétique) et en milieux non-conventionnels comme les liquides ioniques (par exemple l'acétate de 1-éthy1-3-méthylimidazolium [emirn][0Ac]) ou les sels inorganiques hydratés (FeC13.6H20, ZnC12.2,5H20) utilisés comme solvants. Les autres traitements thermochimiques incluent des traitements aux solvants (éthanol à chaud) ou la torréfaction qui peut se définir comme une pyrolyse à température modérée et temps de séjour contrôlé car elle s'accompagne d'une destruction partielle de la matière lignocellulosique. Les technologies connues pour la torréfaction sont par exemple le four tournant, le lit mobile, le lit fluidisé, la vis sans fin chauffée, le contact avec des billes métalliques apportant la chaleur. Ces technologies peuvent éventuellement utiliser un gaz circulant à co- ou contre-courant comme de l'azote ou tout autre gaz inerte dans les conditions de la réaction. Les traitements thermo-mécanico-chimiques incluent les traitements à la vapeur (explosion à la vapeur appelée encore hydrolyse flash ou "steam-explosion"), le traitement AFEX (Ammonia Fiber EXplosion) à l'ammoniaque ou l'extrusion bi-vis avec des réactifs chimiques divers. Le prétraitement permet de préparer la biomasse lignocellulosique en séparant la partie carbohydrate de la lignine et ajustant la taille des particules de biomasse à traiter. La taille des particules de biomasse après le prétraitement est généralement inférieure à 5 mm, de préférence inférieure à 500 microns. Les catalyseurs Conformément à l'invention, la biomasse lignocellulosique ou la cellulose est mise en contact dans le procédé selon l'invention, simultanément, avec une combinaison d'au moins deux catalyseurs homogènes de natures différentes telles que revendiquées et d'un ou plusieurs catalyseurs hétérogènes, dans une même enceinte réactionnelle, en présence d'au moins un solvant, ledit solvant étant de l'eau seule ou en mélange avec au moins un autre solvant, sous atmosphère réductrice, et à une température comprise entre 50°C et 250°C, et à une pression comprise entre 0,5 MPa et 20 MPa. Un critère essentiel de la présente invention réside dans la mise en contact de ladite charge dans les conditions opératoires telles que revendiquées, simultanément, avec une combinaison d'au moins deux catalyseurs homogènes de natures différentes telles que revendiquées et d'un ou plusieurs catalyseurs hétérogènes, au sein d'une même enceinte réactionnelle. En effet, les réactions mises en jeu dans le procédé de transformation de la biomasse lignocellulosique ou de la cellulose ne sont pas des réactions successives du fait de l'utilisation et du fonctionnement simultané d'une combinaison d'au moins deux catalyseurs homogènes de natures différentes telles que revendiquées et d'un ou plusieurs catalyseurs hétérogènes, dans une même enceinte réactionnelle. La solubilisation de la cellulose induite par les catalyseurs homogènes et la transformation des produits ainsi dissouts par le ou les catalyseurs hétérogènes se fait donc de manière concomitante et complémentaire. Il est ainsi possible de tirer avantage de cette compatibilité entre les catalyseurs homogènes et hétérogènes pour s'affranchir de tout travail intermédiaire de traitement ou de purification, synonymes de coûts supplémentaires de procédé et de pertes de matière importants associés à cette étape. De préférence, ledit procédé selon l'invention n'opère pas en deux étapes successives.35 De préférence, la biomasse lignocellulosique ou la cellulose est mise en contact, simultanément, avec une combinaison d'au moins deux catalyseurs homogènes et d'un catalyseur hétérogène, dans une même enceinte réactionnelle. Dans ce cas, au moins deux des catalyseurs homogènes sont de natures différentes, c'est-à-dire qu'au moins un premier catalyseur homogène est choisi parmi les sels métalliques hydratés ou non, ayant pour formule générale M,Xn.n'H20 dans lequel M, m, n, n' et X ont la signification précitée et au moins un deuxième catalyseur homogène est choisi parmi les acides organiques ou inorganiques de Bronsted. Ainsi, dans le cas où le nombre de catalyseurs homogènes est supérieur à deux, au moins deux des catalyseurs homogènes sont de nature différente, les autres catalyseurs étant choisis soit parmi les sels métalliques hydratés ou non, ayant pour formule générale M,Xn.n'H20 dans lequel M, m, n, n' et X ont la signification précitée, soit parmi les acides organiques ou inorganiques de Bronsted, lesdits autres catalyseurs pouvant être identiques ou différents au sein d'une même nature de catalyseurs. De manière préférée, la biomasse lignocellulosique ou la cellulose est mise en contact, simultanément, avec une combinaison de deux catalyseurs homogènes et d'un catalyseur hétérogène, dans une même enceinte réactionnelle. Selon l'invention, au moins deux des catalyseurs homogènes utilisés sont de natures différentes. Conformément à l'invention, au moins un premier catalyseur homogène est choisi parmi les sels métalliques hydratés ou non, ayant pour formule générale M,Xn.n'H20 dans lequel M est un métal choisi parmi les métaux des groupes 3 à 16 de la classification périodique, m est un entier compris entre 1 et 10, n est un nombre entier compris entre 1 et 10 et n' est un nombre entier compris entre 0 et 20 et X est au moins un anion choisi parmi les halogénures, les nitrates, les carboxylates, les halogénocarboxylates, les acétylacétonates, les alcoolates, les phénolates, substitués ou non, les sulfates, les alkylsulfates, les phosphates, les alkylphosphates, les halogénosulfonates, les alkylsulfonates, les perhalogénoalkylsulfonates, les bis(perhalogénoalkylsulfonyl)amidures, les arènesulfonates, substitués ou non par des groupements halogènes ou halogénoalkyles, lesdits anions X pouvant être identiques ou différents dans le cas où n est supérieur à 1. Ledit métal M choisi dans les groupes 3 à 16 de la classification périodique du premier catalyseur homogène selon invention est de préférence choisi parmi les métaux suivants : Al, Sc, Ti, V, Cr, Mn, Fe, Co, Ni, Cu, Zn, Ga, Ge, Y, Zr, Nb, Mo, Tc, Ru, Rh, Pd, Ag, Cd, In, Sn, Sb, La, Hf, Ta, W, Re, Os, Ir, Pt, Au, Hg, Tl, Pb, Bi, Po, Ac, Rf, Db, Sg, Bh, Hs, Mt, Ds, Rg, Uub. De manière préférée, ledit métal M est choisi parmi les métaux suivants : Cr, Mn, Fe, Co, W, Ni, Cu, Zn, Al, Ga, In, et Sn. De manière très préférée, ledit métal M est choisi parmi les métaux : Cr, Cu, Fe, Zn, W, Al et Sn. Conformément à l'invention, dans la composition du sel métallique, le métal M choisi parmi les métaux cités est associé avec un ou plusieurs anions X, qui peuvent être identiques ou différents. De préférence, l'anion X est au moins un anion choisi parmi les halogénures, les alkylsulfonates, les perhalogénoalkylsulfonate, les bis(perhalogénoalkylsulfonyl)amidures. De préférence, l'halogénure est le fluorure, le chlorure, le bromure et le iodure. De préférence, l'alkylsulfonate est le mésylate et le tosylate. De préférence, le perhalogénoalkylsulfonate est le triflate. De préférence, le bis(perhalogénoalkylsulfonyl)amidure est le bis(triflimide). De manière très préférée, l'anion X est un chlorure. Lesdits sels métalliques préférés comprennent des sels métalliques hydratés ou non de formule générale M,T,Xn.n'H20, m, n et n' ayant les significations pré-citées, dans lequel M est un métal choisi parmi les métaux Cr, Mn, Fe, Co, W, Ni, Cu, Zn, Al, Ga, In, et Sn et X est au moins un anion choisi parmi les halogénures, les alkylsulfonates, les perhalogénoalkylsulfonates, les bis(perhalogénoalkylsulfonyl)amidures, lesdits anions X pouvant être identiques ou différents dans le cas où n est supérieur à 1. Lesdits sels métalliques très préférés comprennent des sels métalliques hydratés ou non de formule générale M,T,Xn.n'H20, m, n et n' ayant les significations pré-citées, dans lequel M est un métal choisi parmi les métaux Cr, Cu, Fe, Zn, W, Al et Sn, et X est au moins un anion choisi parmi le fluorure, le chlorure, le bromure, le iodure, le mésylate, le tosylate, le triflate et le bis(triflimide), lesdits anions X pouvant être identiques ou différents dans le cas où n est supérieur à 1. Un premier catalyseur homogène préféré est le sel métallique chlorure de fer hexahydraté FeC13.6H20. Dans le cas où plusieurs sels métalliques sont utilisés, lesdits sels métalliques sont avantageusement choisis parmi les sels métalliques hydratés ou non de formule générale M,Xn.n'H20, m, n et n' ayant les significations pré-citées, dans lesquels M est un métal choisi parmi les métaux Cr, Cu, Fe, Zn, W, Al et Sn, et X est au moins un anion choisi parmi le fluorure, le chlorure, le bromure, le iodure, le mésylate, le tosylate, le triflate et le bis(triflimide), lesdits anions X pouvant être identiques ou différents dans le cas où n est supérieur à 1 et lesdits catalyseurs homogènes pouvant être identiques ou différents. Conformément à l'invention, au moins un deuxième catalyseur homogène est choisi parmi les acides organiques ou inorganiques de Bronsted. De préférence, les acides inorganiques de Bronsted sont choisis parmi les acides inorganiques suivants : HF, HCl, HBr, HI, H2S03, H2SO4, H3P02, H3PO4, HNO2, HNO3, H2W04, H4SiW12040, H3PW12040, (NH4)6(W12040)-xH20, (NH4)6Mo7024.xH20, H3B03, H0I04, HBF4, HSbF5, HPF6, H2F03P, CISO3H, FSO3H, HN(SO2F)2 et HI03. De manière préférée, les acides inorganiques de Bronsted sont choisis parmi les acides inorganiques suivants : HCl, H2SO4, H3PO4, H2W03, (NI-14)6(W12040)-xH20, 20 (NH4)6Mo7024.xH20 Un deuxième catalyseur homogène très préféré est l'acide chlorhydrique (HCl). De préférence, les acides organiques de Bronsted sont choisis parmi les acides organiques de formules générales R-000H, RSO2H, RSO3H, (RS02)NH, (R0)2P0211, 25 ROH où R est un hydrogène ou une chaîne carbonée composée de groupements alkyles ou aryles, substitués ou non par des hétéroatomes. De manière préférée, les acides organiques de Bronsted sont choisis parmi les acides organiques suivants : l'acide formique, l'acide acétique, l'acide trifluoroacétique, l'acide lactique, l'acide lévulinique, l'acide méthanesulfinique, l'acide méthanesulfonique, l'acide trifluorométhanesulfonique, 30 la bis(trifluorométhanesulfonyl)amine, l'acide benzoïque, l'acide paratoluènesulfonique, l'acide 4-biphénylsulfonique, le diphénylphosphate, et le 1,11-binaphty1-2,2'-diy1 hydrogénophosphate. Un deuxième catalyseur homogène très préféré est l'acide méthanesulfonique. Conformément à l'invention, ledit ou lesdits catalyseurs hétérogènes comprennent au moins un métal choisi parmi les métaux des groupes 6 à 11 et les métaux du groupe 14 de la classification périodique et un support choisi parmi les oxydes des éléments choisis parmi l'aluminium, le titane, le silicium, le zirconium, le cérium, et le niobium, et les oxydes mixtes choisis parmi les aluminates de zinc, de cuivre et de cobalt, lesdits oxydes pouvant être dopés ou non par au moins un composé métallique choisi parmi le tungstène, l'étain, le molybdène et l'antimoine, pris seuls ou en mélange, les aluminosilicates cristallisés ou non, les aluminophosphates et les composés carbonés amorphes ou cristallisés. Ledit métal choisi parmi les métaux des groupes 6 à 11 et les métaux du groupe 14 de la classification périodique du ou des catalyseurs hétérogènes selon invention sont de préférence choisis parmi les métaux suivants : Cr, Mo, W, Mn, Tc, Re, Fe, Ru, Os, Co, Rh, Ir, Ni, Pd, Pt, Cu, Ag, Au, Zn, Cd, et Hg, d'une part, et parmi : Ge, Sn et Pb d'autres part, pris seuls ou en mélange. De manière préférée, ledit métal est choisi parmi les métaux Mo, W, Re, Ru, Co, Rh, Ir, Ni, Pd, Pt, Cu, d'une part et Sn, d'autre part, pris seuls et en mélange. De manière très préférée, ledit métal est choisi parmi les métaux Ru, Ir, Ni, Pd, Pt, d'une part et Sn, d'autre part, pris seuls et en mélange. Selon un mode de réalisation préféré, les mélanges de métaux suivants sont préférés : NiSn, RePt, FePt, SnPt, CuPt, IrPt, CoPt, RhPt, OsPt, RuRe, PdRe, RuSn et RuPt et de manière encore plus préférée, les mélanges de métaux suivants : NiSn, RePt, RuRe et RuPt. Selon un mode de réalisation très préféré, ledit métal est le platine. De préférence, la teneur en métal sur ledit ou lesdits catalyseurs hétérogènes est avantageusement compris entre 0,1% et 10% poids et de manière préférée entre 0,1 et 5% poids par rapport à la masse totale dudit ou desdits catalyseurs hétérogènes. Le ou les métaux du ou des catalyseurs hétérogènes selon invention sont avantageusement déposés sur un support. Conformément à l'invention, ledit ou lesdits catalyseurs hétérogènes comprennent un support choisi parmi les oxydes des éléments choisis parmi l'alumine, le titane, la silice, le zirconium, le cérium, le niobium, et les oxydes mixtes choisis parmi les aluminates de zinc, de cuivre et de cobalt, lesdits oxydes pouvant être dopés ou non par au moins un composé métallique choisi parmi le tungstène, l'étain, le molybdène et l'antimoine, pris seuls ou en mélange, les aluminosilicates cristallisés ou non, les aluminophosphates et les composés carbonés amorphes ou cristallisés. De préférence, les aluminosilicates cristallisés ou non sont choisis parmi les zéolithes et les solides mésostructurés. De préférence, les composés carbonés amorphes ou cristallisés sont choisis parmi les charbons actifs, les noirs de carbone, les nanotubes de carbone, les carbones mésostructurés et les fibres de carbone. Dans le cas où ledit support est choisi parmi les oxydes des éléments choisis parmi l'aluminium, le titane, le silicium, le zirconium, le cérium, le niobium, dopés, un élément métallique de préférence choisi parmi le tungstène, l'étain, l'antimoine et le molybdène seul ou en mélange est avantageusement ajouté audit support. De préférence, la teneur en élément métallique choisi parmi le tungstène, l'étain, l'antimoine et le molybdène seul ou en mélange est avantageusement comprise entre 0,1% et 30% poids et de manière préférée entre 1 et 20% poids par rapport à la masse totale dudit catalyseur. Ledit support est de préférence hydrothermalement stable, c'est à dire stable dans des conditions alliant l'eau et la température. Ainsi le support peut subir une étape de traitement visant à améliorer sa stabilité dans les conditions hydrothermales de la réaction. On peut citer par exemple la passivation de surface, le dépôt de film carboné, le dépôt d'oxyde. Le dépôt du ou des métaux choisis parmi les groupes 6 à 11 et les métaux du groupe 14 de la classification périodique sur ledit support du ou des catalyseurs hétérogènes selon invention fait généralement intervenir un précurseur du ou des métaux. Par exemple il peut s'agir de complexes organiques métalliques, de sels de métaux comme les chlorures métalliques, les nitrates métalliques. L'introduction du ou des métaux peut avantageusement être réalisée par toute technique connue de l'Homme du métier comme par exemple l'échange ionique, l'imprégnation à sec, l'imprégnation par excès, le dépôt en phase vapeur, etc. L'introduction de métal peut être réalisée avant ou après la mise en forme du support L'étape d'introduction du ou des métaux peut avantageusement être suivie d'une étape de traitement thermique. Le traitement thermique est avantageusement réalisé entre 300°C et 700°C, sous atmosphère oxygène ou air. L'étape de traitement thermique peut être suivie d'un traitement de réduction en température. Le traitement thermique réducteur est avantageusement réalisé à une température comprise entre 200°C et 600°C sous flux ou atmosphère d'hydrogène. De préférence, ledit ou lesdits catalyseurs hétérogènes subissent également une étape de réduction in-situ c'est-à-dire dans le réacteur où se déroule la réaction, avant l'introduction de la charge réactionnelle. Ladite étape de réduction peut également avantageusement être réalisée ex-situ. Le ou les catalyseurs hétérogènes utilisés dans la présente invention peuvent être sous forme de poudre, d'extrudés, de billes ou de pastilles. La mise en forme peut être réalisée avant ou après l'introduction du métal. Le ou les catalyseurs hétérogènes utilisés dans la présente invention sont caractérisés par les techniques connues de l'homme du métier. On citera par exemple, pour caractériser la phase métallique, la microscopie à transmission. Procédé de transformation Conformément à l'invention, le procédé de transformation de la biomasse lignocellulosique ou de la cellulose est mis en oeuvre dans une enceinte réactionnelle en présence d'au moins un solvant, ledit solvant étant de l'eau seule ou en mélange avec au moins un autre solvant, sous atmosphère réductrice, et à une température comprise entre 50°C et 250°C, et à une pression comprise entre 0,5 MPa et 20 MPa. Le procédé est donc mis en oeuvre dans une enceinte réactionnelle comprenant au moins un solvant et dans laquelle la charge est mise en présence du système catalytique selon l'invention. Conformément à l'invention, le procédé selon l'invention opère en présence d'au moins un solvant, ledit solvant étant de l'eau seule ou en mélange avec au moins un autre solvant. Selon un mode de réalisation préféré, le procédé selon l'invention opère en présence d'eau en mélange avec au moins un alcool ou au moins un solvant organique, dans des conditions sub- ou supercritiques. Les alcools sont avantageusement choisis parmi le méthanol, l'éthanol et les propanols. Les solvants organiques peuvent avantageusement être choisis parmi le tétrahydrofurane et l'acétate d'éthyle. Dans le cas où ledit procédé selon l'invention opère en présence d'eau en mélange avec au moins un autre solvant, le mélange de solvants comprend une teneur massique en eau supérieure à 5% poids et de manière préférée supérieure à 30% et de manière très préférée supérieure à 50% par rapport à la masse totale dudit mélange. Selon un autre mode de réalisation, le procédé selon l'invention opère uniquement en présence d'eau. De préférence, le procédé selon l'invention opère en présence d'au moins un solvant à l'exception des solvants choisis parmi les liquides ioniques. Conformément à l'invention, le procédé de transformation de la biomasse lignocellulosique ou de la cellulose selon l'invention est réalisée sous atmosphère réductrice, de préférence sous atmosphère d'hydrogène. L'hydrogène peut être utilisé pur ou en mélange. De préférence, ledit procédé selon l'invention opère à une température comprise entre 80°C et 250°C, et à une pression comprise entre 2 MPa et 10 MPa. Généralement le procédé peut être opéré selon différents modes de réalisation. Ainsi, le procédé peut avantageusement être mise en oeuvre en discontinu ou en continu, par exemple en lit fixe. On peut opérer dans une enceinte réactionnelle fermée ou en réacteur semi-ouvert. Lesdits catalyseurs homogènes sont avantageusement introduits dans l'enceinte réactionnelle à raison d'une quantité correspondant à un rapport massique biomasse/catalyseurs homogènes compris entre 1,5 et 1000, de préférence entre 5 et 1000, et de manière préférée entre 10 et 500. Le ou les catalyseurs hétérogènes sont introduits dans l'enceinte réactionnelle à raison 5 d'une quantité correspondant à un rapport massique biomasse/catalyseur(s) hétérogène(s) compris entre 1 et 1000, de préférence entre 1 et 500, de préférence entre 1 et 100, de préférence entre 1 et 50 et encore préférentiellement entre 1 et 25. Le ou les catalyseur(s) hétérogène(s) introduit(s) dans le réacteur peu(ven)t subir une 10 étape de traitement thermique réducteur avant l'introduction de la charge réactionnelle. Le traitement thermique réducteur est de préférence réalisé à une température comprise entre 150°C et 600°C sous flux ou atmosphère d'hydrogène. La biomasse est introduite dans le procédé à raison d'une quantité correspondant à un 15 rapport massique solvant/biomasse compris entre 1 et 1000, de préférence entre 1 et 500 et encore préférentiellement entre Set 100. Si l'on choisit un procédé en continu, la vitesse massique horaire (débit de charge massique/masse de catalyseur(s) hétérogène(s)) est entre 0,01 et 5 h-1, de préférence 20 entre 0,02 et 2 h-1. Les produits obtenus et leur mode d'analyse Les produits de la réaction du procédé de transformation selon l'invention sont des composés mono- ou polyoxygénés. Lesdits composés mono- ou polyoxygénés sont 25 solubles dans l'eau. Lesdits composés mono- ou polyoxygénés sont avantageusement constitués de monosaccharides et de leurs dérivés, d'oligosaccharides, et également de polymères solubles avantageusement formés par combinaisons successives des dérivés des monosaccharides. 30 Par monosaccharides, on désigne un carbohydrate ayant pour composition C,1-12,0, où n est supérieur à 2, obtenu par hydrolyse totale de la cellulose, ou de l'hémicellulose, ou de l'amidon. Les monosaccharides sont des sucres simples qui sont produits par dépolymérisation complète de la cellulose et/ou hémicellulose, tels que en particulier, le glucose, le galactose, le mannose, le xylose, le fructose, etc. Par dérivés des monosaccharides on désigne les produits pouvant être obtenus par déshydratation, isomérisation, réduction ou oxydation : - des sucres alcools, des alcools et des polyols : en particulier le cellobitol, le sorbitol, l'anhydrosorbitol, les hexanetétrols, les hexanetriols, les hexanediols, le xylitol, les pentanetétrols, les pentanetriols, les pentanediols, l'érythritol, les butanetriols, les butanediols, le glycérol, le 1,3-propanediol, le propylène glycol, l'éthylène glycol, les hexanols, les pentanols, les butanols, les propanols, l'éthanol... - des monocétones, des polycétones : l'hydroxyacétone, la 2,5-hexanedione... - des acides carboxyliques et leurs esters, des lactones : l'acide formique, les formiates d'alkyles, l'acide acétique, les acétates d'alkyles, l'acide hexanoïque, les hexanoates d'alkyles, l'acide lévulinique, les lévulinates d'alkyles, l'acide lactique, les lactates d'alkyles, l'acide glutarique, les glutarates d'alkyles, l'acide 3- hydroxypropanoïque, la 3-hydroxybutyrolactone, la rbutyrolactone, la yvalérolactone - des éthers cycliques : par exemple le tétrahydrofurane (THF), le 3- méthyltétrahydrofurane (Me-THF) et ses isomères de position, le 2,4- diméthyltétrahydrofurane et ses isomères de position, le tétrahydropyrane-2- méthanol et ses isomères de position. - des furanes : l'acide furane-2,5-dicarboxylique, le 5-(hydroxyméthyl)furfural, le furfural... Par polymères solubles, on désigne tous les produits issus de la condensation entre les monosaccharides, les oligosaccharides et/ou les dérivés des monosaccharides. A l'issue de la réaction, le milieu réactionnel est prélevé et centrifugé. Le liquide réactionnel est ensuite analysé par chromatographie liquide sous haute pression (HPLC) en utilisant la réfractométrie pour déterminer la teneur en produits de conversion de la solution aqueuse. La quantité des produits de réaction solubles dans l'eau (monosaccharides et dérivés, oligosaccharides, polymères solubles) est déterminée par l'analyse COT (Carbone Organique Total) qui consiste en la mesure du carbone en solution. La quantité des monosaccharides et leurs dérivés est déterminée par analyses HPLC. EXEMPLES Dans les exemples ci-dessous, le catalyseur zircone tungsté (ZrO2-W0x) est commercial et fourni par la société MEL Chemical et contient 10,3% de tungstène en poids. Le chlorure de fer hexahydraté est commercial et utilisé sans purification. Exem le 1 : Pré aration du catal seur Cl: 0 5°/0 ds Pt/ZrO2-W0 noté PtZrW Une solution aqueuse d'acide hexachloroplatinique H2PtC16.xH20 à 1,9% en poids (25m L, 15 0,475g) est ajoutée à température ambiante au support ZrO2-W0x (24g) préalablement désorbée sous vide (1h, 100°C). Le mélange est agité pendant une heure puis évaporé. Le solide obtenu est ensuite mis à sécher à l'étuve à 110°C pendant 24h. Le solide est calciné sous débit d'azote sec à la température de 150°C pendant lh, puis de 250°C pendant lh, puis de 350°C pendant 3h et enfin de 420°C pendant 4h. Il est ensuite réduit 20 sous flux d'hydrogène à 500°C pendant deux heures. Le catalyseur Cl obtenu contient 0,5 (3/0 poids de platine. Exemple 2 : Transformation de la cellulose sans catalyseur (non-conforme) Cet exemple concerne la conversion de la cellulose sans catalyseur pour la production de 25 produits mono- et polyoxygénés. Dans un autoclave de 100mL, on introduit 50mL d'eau et 1,3g de cellulose SigmaCelle. L'autoclave est chauffé à 190°C et une pression de 5 MPa d'hydrogène est introduite. Après 24h de réaction, le milieu réactionnel est prélevé et centrifugé. Le liquide réactionnel est ensuite analysé par chromatographie liquide sous haute pression (HPLC) 30 en utilisant la réfractométrie pour déterminer la teneur en produits de conversion de la solution aqueuse. Les résultats obtenus sont référencés dans le Tableau 1 10 Exemple 3 : Transformation de la cellulose mettant en oeuvre ZrO2-W0x Dion-conformel Cet exemple concerne la conversion de la cellulose à partir de zircone tungstée commerciale pour la production de produits mono- et polyoxygénés. Dans un autoclave de 100mL, on introduit 50mL d'eau, 1,3g de cellulose SigmaCell® et 0,55g de zircone tungstée. L'autoclave est chauffé à 190°C et une pression de 5 MPa d'hydrogène est introduite. Après 24h de réaction, le milieu réactionnel est prélevé et centrifugé. Le liquide réactionnel est ensuite analysé par chromatographie liquide sous haute pression (HPLC) en utilisant la réfractométrie pour déterminer la teneur en produits de conversion de la solution aqueuse. Les résultats obtenus sont référencés dans le Tableau 1 Exemple 4 : Transformation de la cellulose mettant en oeuvre le chlorure de fer hexahydraté seul (non-conforme) Cet exemple concerne la conversion de la cellulose à partir de chlorure de fer hexahydraté pour la production de produits mono- et polyoxygénés. Dans un autoclave de 100mL, on introduit 50mL d'eau, 1,3g de cellulose SigmaCell® et 0,03 g de chlorure de fer hexahydraté. L'autoclave est chauffé à 190°C et une pression de 5 MPa d'hydrogène est introduite. Après 24h de réaction, le milieu réactionnel est prélevé et centrifugé. Le liquide réactionnel est ensuite analysé par chromatographie liquide sous haute pression (HPLC) en utilisant la réfractométrie pour déterminer la teneur en produits de conversion de la solution aqueuse. Les résultats obtenus sont référencés dans le Tableau 1 Exemple 5 : Transformation de la cellulose mettant en oeuvre l'acide chlorhydrique seul (non-conforme) Cet exemple concerne la conversion de la cellulose à partir d'acide chlorhydrique pour la production de produits mono- et polyoxygénés. Dans un autoclave de 100mL, on introduit 50mL d'eau, 1,3g de cellulose SigmaCell® et 0,7m1 d'une solution d'acide chlorhydrique à 0,11M. L'autoclave est chauffé à 190°C et une pression de 5 MPa d'hydrogène est introduite. Après 24h de réaction, le milieu réactionnel est prélevé et centrifugé. Le liquide réactionnel est ensuite analysé par chromatographie liquide sous haute pression (HPLC) en utilisant la réfractométrie pour déterminer la teneur en produits de conversion de la solution aqueuse. Les résultats obtenus sont référencés dans le Tableau 1 Exemple 6 : Transformation de la cellulose mettant en oeuvre le chlorure de fer hexahydraté et l'acide chlorhydrique (non-conforme) Cet exemple concerne la conversion de la cellulose à partir de chlorure de fer hexahydraté et d'acide chlorhydrique pour la production de produits mono- et polyoxygénés. Dans un autoclave de 100mL, on introduit 50mL d'eau, 1,3g de cellulose SigmaCelle, 0,03g de chlorure de fer hexahydraté et 0,7m1 d'une solution d'acide chlorhydrique à 0,11M. L'autoclave est chauffé à 190°C et une pression de 5 MPa d'hydrogène est introduite. Après 24h de réaction, le milieu réactionnel est prélevé et centrifugé. Le liquide réactionnel est ensuite analysé par chromatographie liquide sous haute pression (HPLC) en utilisant la réfractométrie pour déterminer la teneur en produits de conversion de la solution aqueuse. Les résultats obtenus sont référencés dans le Tableau 1 Exemple 7 : Transformation de la cellulose mettant en oeuvre le catalyseur Cl (0.5%pds. Pt/Z/V0(non-conforme) Cet exemple concerne la conversion de la cellulose à partir du catalyseur Cl décrit dans l'exemple 1 pour la production de produits mono- et polyoxygénés. Dans un autoclave de 100mL, on introduit 50mL d'eau, 1,3g de cellulose SigmaCell® et 0,55g de catalyseur Cl introduit sous atmosphère d'azote. L'autoclave est chauffé à 190°C et une pression de 5 MPa d'hydrogène est introduite. Après 24h de réaction, le milieu réactionnel est prélevé et centrifugé. Le liquide réactionnel est ensuite analysé par chromatographie liquide sous haute pression (HPLC) et en chromatographie gazeuse (GC) en utilisant la réfractométrie pour déterminer la teneur en produits de conversion de la solution aqueuse. Les résultats obtenus sont référencés dans le Tableau 1 Exemple 8 : Transformation de la cellulose mettant en oeuvre le catalyseur Cl (0.5% pds. Pt/Zr/VC ,) ) en combinaison avec le chlorure de fer hexahydraté non-conforme Cet exemple concerne la conversion de la cellulose à partir d'une combinaison du catalyseur Cl décrit dans l'exemple 1 et le chlorure de fer hexahydraté pour la production de produits mono- et polyoxygénés. Dans un autoclave de 100mL, on introduit 50mL d'eau, 1,3g de cellulose SigmaCell® 0,03g de chlorure de fer hexahydraté et 0,55g de catalyseur Cl introduit sous atmosphère d'azote. L'autoclave est chauffé à 190°C et une pression de 5 MPa d'hydrogène est introduite. Après 24h de réaction, le milieu réactionnel est prélevé et centrifugé. Le liquide réactionnel est ensuite analysé par chromatographie liquide sous haute pression (HPLC) en utilisant la réfractométrie pour déterminer la teneur en produits de conversion de la solution aqueuse. Les résultats obtenus sont référencés dans le Tableau 1. Exemple 9 : Transformation de la cellulose mettant en oeuvre le catalyseur Cl (0.5% pds. Pt/ZrA/C ,) ) en combinaison avec l'acide chlorhydrique (non-conforme) Cet exemple concerne la conversion de la cellulose à partir d'une combinaison du catalyseur Cl décrit dans l'exemple 1 et l'acide chlorhydrique pour la production de produits mono- et polyoxygénés. Dans un autoclave de 100mL, on introduit 50mL d'eau, 1,3g de cellulose SigmaCelle, 0,7m1 d'une solution d'acide chlorhydrique à 0,11M et 0,55g de catalyseur Cl introduit sous atmosphère d'azote. L'autoclave est chauffé à 190°C et une pression de 5 MPa d'hydrogène est introduite. Après 24h de réaction, le milieu réactionnel est prélevé et centrifugé. Le liquide réactionnel est ensuite analysé par chromatographie liquide sous haute pression (HPLC) en utilisant la réfractométrie pour déterminer la teneur en produits de conversion de la solution aqueuse. Les résultats obtenus sont référencés dans le Tableau 1. Exemple 10 : Transformation en deux étapes de la cellulose (non conforme) Cet exemple concerne la conversion de la cellulose en deux étapes successives mettant en oeuvre dans une première étape le chlorure de fer hexahydraté et l'acide chlorhydrique et dans une seconde étape le catalyseur 01 (0,5% pds. Pt/ZrO2-W0) pour la production de produits mono- et polyoxygénés. Dans un autoclave de 100mL, on introduit 50mL d'eau, 1,3g de cellulose SigmaCelle, 0,03g de chlorure de fer hexahydraté, 0,7m1 d'une solution d'acide chlorhydrique à 0,11M. Lesdits catalyseurs homogènes sont donc introduits dans l'enceinte réactionnelle à raison d'une quantité correspondant à un rapport massique biomasse/catalyseurs homogènes égal à 40. L'autoclave est chauffé à 190°C et une pression de 5 MPa d'hydrogène est introduite. Après 24h de réaction, le milieu réactionnel est refroidi à température ambiante et 0,55g de catalyseur Cl sont introduits sous atmosphère d'azote. L'autoclave est de nouveau chauffé à 190°C et une pression de 5 MPa d'hydrogène est introduite. Après 24h de réaction, le milieu réactionnel est prélevé et centrifugé. Le liquide réactionnel est ensuite analysé par chromatographie liquide sous haute pression (HPLC) en utilisant la réfractométrie pour déterminer la teneur en produits de conversion de la solution aqueuse. Les résultats obtenus sont référencés dans le Tableau 1. Exemple 11 : Transformation de la cellulose en une seule étape mettant en oeuvre le catalyseur Cl (0,5% poids. Pt/Zr02-W0x en combinaison avec le chlorure de fer hexahydraté et l'acide chlorhydrique (conforme) Cet exemple concerne la conversion de la cellulose en une seule étape à partir d'une combinaison du catalyseur Cl décrit dans l'exemple 1, le chlorure de fer hexahydraté et l'acide chlorhydrique pour la production de produits mono- et polyoxygénés. Dans un autoclave de 100mL, on introduit 50mL d'eau, 1,3g de cellulose SigmaCelle, 0,03g de chlorure de fer hexahydraté, 0,7m1 d'une solution d'acide chlorhydrique à 0,11M et 0,55g de catalyseur Cl introduit sous atmosphère d'azote. Lesdits catalyseurs homogènes sont donc introduits dans l'enceinte réactionnelle à raison d'une quantité correspondant à un rapport massique biomasse/catalyseurs homogènes égal à 40. L'autoclave est chauffé à 190°C et une pression de 5 MPa d'hydrogène est introduite. Après 24h de réaction, le milieu réactionnel est prélevé et centrifugé. Le liquide réactionnel est ensuite analysé par chromatographie liquide sous haute pression (HPLC) en utilisant la réfractométrie pour déterminer la teneur en produits de conversion de la solution aqueuse. Les résultats obtenus sont référencés dans le Tableau 1. La conversion est définie comme le pourcentage de solubilisation de la biomasse ou de la cellulose en solution et est calculée suivant l'équation suivante : Conversion (%) = 100 * Csolubilisa Cinitial dans laquelle Csolubdisé représente la quantité de carbone solubilisé analysée par COI (mg) et Cinitial la quantité de carbone en début de réaction contenue dans la biomasse ou cellulose solide. 15 Les rendements des produits sont calculés au moyen de l'analyse HPLC. Les rendements indiqués en un dérivé i sont calculés comme suit : C (i) (g 11) nx M (C) (g I mol) Rdmnt(i) = Csolubilisé (g (C)I1) M (i) (g I mol) 20 où C(i) représente la concentration du dérivé i déterminée par HPLC, n représente le nombre d'atomes de carbones du dérivé i, M(C) la masse molaire de l'atome de carbone et M(i) la masse molaire du dérivé. 10 Exemples Catalyseur Conversion à Conversion à Conversion à Formation 6h 12h 24h d'humines 2 Sans catalyseur 18% 22% 25% + 3 ZrW 35% 42% 50% + 4 FeCI3 50% 52% 50% ++ HCI 38% 41% 47% ++ 6 FeC13+HCI 66% 64% 55% +++ 7 PtZrW (Cl) 37% 50% 60% Pas d'humine 8 FeCI3 + PtZrW (Cl) 69% 84% 92% Pas d'humine 9 HCI + PtZrW (Cl) 52% 61% 70% Pas d'humine 1) FeCI3 + HCI 66% 64% 55% +++ 2) PtZrW (Cl) 54% 52% 53% +++ 11 FeCI3 + HCI + PtZrW (Cl) 79% 89% 95% Pas d'humine Tableau 1 : Conversion de cellulose et formation d'humines Les rendements carbone en produits mono- et polyoxygénés obtenus par transformation 5 de la cellulose en présence d'une combinaison de HCI, FeCI3 et PtZrW (exemple 11) sont les suivants : propylène glycol (10%), 1,2-hexanediol (8%), méthanol (5%), 1,2-butanediol (5%), 2-méthylpentanol (5%), 1-propanol (4%), éthylène glycol (4%), 3- méthyltétrahydrofurane (2%), éthanol (2%), 1,2,6-hexanetriol (1%), érythritol (1%), glycérol (1%), acide lactique (1%), 1,2-pentanediol (1%), 1-pentanol (1%), 10 tétrahydropyrane-2-méthanol (1%). L'association de deux catalyseurs homogènes (chlorure de fer hexahydraté et acide chlorhydrique) et d'un catalyseur hétérogène (PtZrW) selon l'invention se révèle plus efficace en comparaison avec les deux catalyseurs homogènes pris seuls ou en mélange et le catalyseur hétérogène pris seul. - A 6h de conversion, à partir de la combinaison du catalyseur Cl décrit dans l'exemple 1, du chlorure de fer hexahydraté et de l'acide chlorhydrique (exemple 11 conforme), on observe une conversion améliorée de 13% par rapport au chlorure de fer hexahydraté et l'acide chlorhydrique pris seuls (exemple 6), une conversion améliorée de 42% par rapport au catalyseur Cl décrit dans l'exemple 1 pris seul (exemple 7), une conversion améliorée de 10% par rapport au chlorure de fer hexahydraté et le catalyseur Cl pris seuls (exemple 8), et une conversion améliorée de 10% par rapport à l'acide chlorhydrique et le catalyseur Cl pris seuls (exemple 9). - Lorsque les systèmes décrits dans les exemples 6 et 7 sont utilisés dans un procédé comprenant deux étapes successives (exemple 10), c'est-à-dire quand le chlorure de fer hexahydraté et l'acide chlorhydrique sont utilisés dans une première étape puis le catalyseur Cl décrit dans l'exemple 1, seul, est utilisé dans une deuxième étape, la conversion maximale n'est pas améliorée et la formation d'humines n'est pas évitée. - Toutefois, lorsque que la combinaison du catalyseur Cl décrit dans l'exemple 1, du chlorure de fer hexahydraté et de l'acide chlorhydrique selon l'invention est utilisée pour la transformation de la charge en une seule étape, la conversion maximale atteinte à partir de cette combinaison (exemple 11) est améliorée de 40% par rapport au chlorure de fer hexahydraté et l'acide chlorhydrique pris seuls (exemple 6), de 35% par rapport au catalyseur Cl décrit dans l'exemple 1 pris seul (exemple 7), de 3% par rapport au chlorure de fer hexahydraté et le catalyseur Cl décrit dans l'exemple 1 pris seuls (exemple 8), et de 25% par rapport à l'acide chlorhydrique et le catalyseur Cl décrit dans l'exemple 1 pris seuls (exemple 9). - On observe une cinétique de conversion accélérée à partir de la combinaison du catalyseur Cl décrit dans l'exemple 1, du chlorure de fer hexahydraté et de l'acide chlorhydrique par rapport au chlorure de fer hexahydraté et acide chlorhydrique pris en combinaison (exemple 6), par rapport au catalyseur Cl décrit dans l'exemple 1 pris seul (exemple 7), par rapport au chlorure de fer hexahydraté et le catalyseur Cl décrit dans l'exemple 1 pris seuls (exemple 8) et par rapport à l'acide chlorhydrique et le catalyseur Cl décrit dans l'exemple 1 pris seuls (exemple 9). - De manière surprenante, avec une augmentation de l'activité du système catalytique conforme à l'invention et de la cinétique de conversion de la cellulose, on observe une absence totale de formation d'humines.30 REVENDICATIONS1. Procédé de transformation de biomasse lignocellulosique ou de cellulose en composés mono- ou polyoxygénés, dans lequel la biomasse lignocellulosique ou la cellulose est mise en contact, simultanément, avec une combinaison d'au moins deux catalyseurs homogènes et d'un ou plusieurs catalyseurs hétérogènes, dans une même enceinte réactionnelle, en présence d'au moins un solvant, ledit solvant étant de l'eau seule ou en mélange avec au moins un autre solvant, sous atmosphère réductrice, et à une température comprise entre 50°C et 250°C, et à une pression comprise entre 0,5 MPa et 20 MPa, dans lequel, - au moins un premier catalyseur homogène est choisi parmi les sels métalliques hydratés ou non, ayant pour formule générale Wir,Xn.n'H20 dans lequel M est un métal choisi parmi les métaux des groupes 3 à 16 de la classification périodique, m est un nombre entier compris entre 1 et 10, n est un nombre entier compris entre 1 et 10 et n' est un nombre entier compris entre 0 et 20 et X est au moins un anion choisi parmi les halogénures, les nitrates, les carboxylates, les halogénocarboxylates, les acétylacétonates, les alcoolates, les phénoiates, substitués ou non, les sulfates, les alkylsulfates, les phosphates, les alkylphosphates, les halogénosulfonates, les alkylsulfonates, les perhalogénoalkylsulfonates, les bis(perhalogénoalkylsulfonyl)amidures, les arènesulfonates, substitués ou non par des groupements halogènes ou halogénoalkyles, lesdits anions X pouvant être identiques ou différents dans le cas où n est supérieur à 1, - au moins un deuxième catalyseur homogène est choisi parmi les acides organiques ou inorganiques de Bronsted, - ledit ou lesdits catalyseur(s) hétérogène(s) comprenant au moins un métal choisi parmi les métaux des groupes 6 à 11 et les métaux du groupe 14 de la classification périodique et un support choisi parmi les oxydes des éléments choisis parmi l'aluminium, le titane, le silicium, le zirconium, le cérium, et le niobium, et les oxydes mixtes choisis parmi les aluminates de zinc, de cuivre et de cobalt, lesdits oxydes pouvant être dopés ou non par au moins un composé métallique choisi parmi le tungstène, l'étain, le molybdène et l'antimoine, pris seuls ou en mélange, les aluminosilicates cristallisés ou non, les aluminophosphates et les composés carbonés amorphes ou cristallisés.35 2. Procédé selon la revendication 1 dans lequel le métal M du premier catalyseur homogène est choisi parmi les métaux suivants : Cr, Mn, Fe, Co, W, Ni, Cu, Zn, Al, Ga, In, et Sn. 3. Procédé selon l'une des revendications 1 ou 2 dans lequel le métal M du premier catalyseur homogène est choisi parmi les métaux suivants : Cr, Cu, Fe, Zn, W, Al et Sn. 4. Procédé selon l'une des revendications 1 à 3 dans lequel l'anion X du premier catalyseur est au moins un anion choisi parmi les halogénures, les alkylsulfonates, les perhalogénoalkylsulfonate, les bis(perhalogénoalkylsulfonyl)amidures. 5. Procédé selon l'une des revendications 1 à 4 dans lequel les acides inorganiques de Bronsted sont choisis parmi les acides inorganiques suivants : HF, HCI, HBr, HI, H2S03, H2SO4, H3P02, H3PO4, HNO2, HNO3, H2W04, H4SiW12040, H3PW12040, (NH4)6(W12040)-xH20, (NH4)6Mo7024.xH20, H3B03, HCI04, HBF4, HSbF5, HPF6, H2F03P, CISO3H, FSO3H, HN(SO2F)2 et H103. 6. Procédé selon la revendication 5 dans lequel le deuxième catalyseur homogène est l'acide chlorhydrique (HCI). 7. Procédé selon l'une des revendications 1 à 4 dans lequel les acides organiques de Bronsted sont choisis parmi les acides organiques de formules générales R-COOH, RSO2H, RSO3H, (RS02)NH, (R0)2P02H, ROH où R est un hydrogène ou une chaîne carbonée composée de groupements alkyles ou aryles, substitués ou non par des hétéroatomes. 8. Procédé selon la revendication 7 dans lequel, les acides organiques de Bronsted sont choisis parmi les acides organiques suivants : l'acide formique, l'acide acétique, l'acide trifluoroacétique, l'acide lactique, l'acide lévulinique, l'acide méthanesulfinique, l'acide méthanesulfonique, l'acide trifulorométhanesulfonique, la bis(trifluorométhanesulfonyl)amine, l'acide benzoïque, l'acide paratoluènesulfonique, l'acide 4-biphénylsulfonique, le diphénylphosphate, et le 1,11-binaphthy1-2,2'-diyIhydrogénophosphate. 9. Procédé selon l'une des revendications 1 à 8 dans lequel le métal du ou des catalyseurs hétérogènes est choisi parmi les métaux Mo, W, Re, Ru, Co, Rh, Ir, Ni, Pd, Pt, Cu, d'une part et Sn, d'autre part, pris seuls et en mélange.35 10. Procédé selon l'une des revendications 1 à 9 dans lequel les catalyseurs homogènes sont introduits dans l'enceinte réactionnelle à raison d'une quantité correspondant à un rapport massique biomasse/catalyseurs homogènes compris entre 1,5 et 1000. 11. Procédé selon l'une des revendications 1 à 10 dans lequel, dans le cas où ledit procédé opère en présence d'eau en mélange avec au moins un autre solvant, le mélange de solvants comprend une teneur massique en eau supérieure à 5% poids et de manière préférée supérieure à 30% et de manière très préférée supérieure à 50% par rapport à la masse totale dudit mélange. 12. Procédé selon l'une des revendications 1 à 10 dans lequel ledit procédé opère uniquement en présence d'eau. 13. Procédé selon l'une des revendications 1 à 12 dans lequel le procédé opère en présence d'au moins un solvant à l'exception des solvants choisis parmi les liquides ioniques. 14. Procédé selon l'une des revendications précédentes dans lequel l'atmosphère réductrice est une atmosphère d'hydrogène, pure ou en mélange. 15. Procédé selon l'une des revendications précédentes opérant à une température comprise entre 80°C et 250°C, et à une pression comprise entre 2 MPa et 10 MPa.